(57)【要約】【課題】より効果的に熱延鋼板表面の二次スケールを低減する。【解決手段】デスケーリング装置は、上記冷却ゾーンよりも下流位置であって上記巻取機までの間において上記熱延鋼板に向けて高圧水を噴射する噴射ノズル５を備え、噴射ノズル５から噴射される高圧水は、噴射圧力が２５０ｋｇ／ｃｍ２以上６００ｋｇ／ｃｍ２未満で、噴射方向の迎え角θが１０°以上３５°以下の範囲に設定され、更に、下記（１）式を満足する条件で噴射するように設定される。【数１】2020121318.tif 000010  Ｖは、噴射位置の近接化効果を考慮した下記（２）式で表される。【数２】2020121318.tif 000011【選択図】  図１
2020121318.tif 000002
【特許請求の範囲】
【請求項１】
熱間仕上圧延機で仕上げ圧延後の熱延鋼板を、冷却ゾーンで冷却させた後に巻取機用ピンチロールを介して巻取機に巻き取る熱延鋼板の製造設備に設けられて、鋼板表面のデスケーリングを行うデスケーリング装置であって、
上記デスケーリング装置は、上記冷却ゾーンよりも下流位置であって上記巻取機までの間において上記熱延鋼板に向けて高圧水を噴射する噴射ノズルを備え、
上記噴射ノズルから噴射される高圧水は、噴射圧力が２５０ｋｇ／ｃｍ２以上６００ｋｇ／ｃｍ２未満で、噴射方向の迎え角が１０°以上３５°以下の範囲に設定され、更に、下記（１）式を満足する条件で噴射するように設定されることを特徴とするデスケーリング装置。
【数１】
2020121318.tif 000008
ただし、
Ｖは、噴射位置の近接化効果を考慮した下記（２）式で表される。
【数２】
2020121318.tif 000009
また、Ｐｅ：衝突エネルギー（Ｊ／ｍｍ２）、Ｖ：衝突速度（ｍ／ｓ）、Ｑ：流量（ｍ３／ｓ）、Ｗ：スプレー衝突幅（ｍ）、Ｕ：鋼板通過速度（ｍ／ｓ）、Ｐｏ：噴射圧力（Ｐａ）、ρ：流体密度（ｋｇ／ｍ３）、λ：圧力損失係数、Ｋ：液滴減速定数、Ｈ：ノズル高さ（ｍ）である。
【請求項２】
上記冷却ゾーンよりも下流であって上記巻取機用ピンチロールよりも上流側に、走行する熱延鋼板を板厚方向から挟み込む第２のピンチロールを有し、
上記噴射ノズルは、上記第２のピンチロールから上記巻取機用ピンチロールの間に位置する熱延鋼板に向けて高圧水を噴射可能に配置されることを特徴とする請求項１に記載したデスケーリング装置。
【請求項３】
上記第２のピンチロールで熱延鋼板を挟持する挟持位置から、上記巻取機用ピンチロールで熱延鋼板を挟持する挟持位置までの距離が２０ｍ以内であることを特徴とする請求項２に記載したデスケーリング装置。
【請求項４】
請求項１〜請求項３のいずれか１項に記載したデスケーリング装置を備えた熱延鋼板の製造設備。
【請求項５】
請求項４に記載した製造設備を用いた熱延鋼板の製造方法であって、
上記製造設備は、熱間圧延された熱延鋼板を、上記冷却ゾーンを走行中に目標とする温度まで温度降下させる冷却装置を備え、
上記デスケーリング装置のデスケーリングによる温度降下分を推定し、上記冷却装置での温度降下分を、上記推定した温度降下分だけ小さく補正することを特徴とする熱延鋼板の製造方法。
【発明の詳細な説明】
【技術分野】
【０００１】
本発明は、デスケーリング装置、熱延鋼板の製造設備、及び熱延鋼板の製造方法に関する。
【背景技術】
【０００２】
一般に、熱延鋼板を製造する場合、スケールによる圧延疵防止のため、粗圧延、仕上圧延に先立って鋼板表面のデスケーリングを実施する。このように鋼板表面のスケールを除去した後に、鋼板の圧延を実施する。
しかし、仕上圧延完了後から巻き取られるまでの間に、鋼板表層にスケールが生成される。このスケールを一般的に二次スケールと呼ぶ。圧延後の鋼板を、二次スケールが付着したまま最終製品へと加工する場合もあるが、多くの場合、圧延後の鋼板に対し酸洗工程を経て二次スケールを除去し最終製品へと加工する。
【０００３】
酸洗処理を行わない前者の場合には、鋼板を加工する際にスケール剥離が発生し、製品の見栄えが悪くなるばかりかスケール疵が発生してしまうことがある。このため、加工前までに二次スケールの厚みを薄くすることが重要となる。一方、酸洗処理を行う後者の場合には、酸洗工程でスケール厚を薄くすることが可能である。
【０００４】
この二次スケールの厚みが薄い薄スケール鋼板を製造する技術としては、例えば特許文献１や特許文献２に記載された方法がある。特許文献１には、仕上圧延機からホットランスプレーに至るまでの空冷ゾーンの間で熱延鋼板の表層全体に対し酸化防止剤を塗布する方法が提案されている。また、特許文献２には、巻取り温度５５０℃を基準に、仕上圧延機と冷却装置との間にある前方デスケーリング装置と巻取り機直前にある後方デスケーリング装置とを使い分け、巻取り温度が５５０℃以上の場合に後方デスケーリング装置を選択することが提案されている。
【先行技術文献】
【特許文献】
【０００５】
【特許文献１】特開昭５９−４２１１４号公報
【特許文献２】特許第３６０７７９２号公報
【発明の概要】
【発明が解決しようとする課題】
【０００６】
しかし、特許文献１の方法では、コイル全長に酸化防止剤の塗布が必要となる。更に、圧延工程で酸化防止剤を塗布することによる環境対策も必要となる。このため、特許文献１の方法では、莫大なコストが掛かることが見込まれる。また、特許文献１の方法では、圧延工程よりも下流の工程にて、従来の酸洗工程へ入る前に酸化防止剤を処理する必要がある。すなわち、従来の工程に対し余計な工程を追加する必要があるため、この点からもコストの増加に繋がる。
【０００７】
特許文献２の方法は、巻取り温度が５５０℃以上の材料については後方デスケーリング装置を使用し、巻取り温度が５５０℃未満の材料については前方デスケーリング装置を使用することを特徴としている。この方法では、二つのデスケーリング装置を設置することになり、ランナウトテーブルの長大化および設置コスト増加へとつながる。また、前方デスケーリング装置で二次スケールを除去した場合には、対象材の仕上圧延温度が高く、仕上圧延後の板厚が厚い材料の場合にはデスケーリングによる冷却能力が足りず、ランナウトテーブル上で表層が復熱して、巻取りまでの間に二次スケールの再生成が始まってしまう。このため、薄スケール鋼板の製造を行うことは困難である。
【０００８】
本発明は、上記のような点に着目してなされたもので、より効果的に熱延鋼板表面の二次スケールを低減可能とすることを目的としている。
【課題を解決するための手段】
【０００９】
ここで、発明者は、仕上げ圧延後の熱延鋼板に高圧水を衝突させてデスケーリングすることについて鋭意検討したところ、単純に高圧水の衝突圧を高くしても必ずしもデスケーリングがうまく行われないことを突き止めた。更に検討を行い、高圧水の噴射条件を、衝突圧から衝突エネルギーで最適化することで、より確実にデスケーリング可能であることを突き止めた。
【００１０】
そして、課題を解決するために、本発明の一態様によれば、熱間仕上圧延機で仕上げ圧延後の熱延鋼板を、冷却ゾーンで冷却させた後に巻取機用ピンチロールを介して巻取機に巻き取る熱延鋼板の製造設備に設けられて、鋼板表面のデスケーリングを行うデスケーリング装置であって、上記デスケーリング装置は、上記冷却ゾーンよりも下流位置であって上記巻取機までの間において上記熱延鋼板に向けて高圧水を噴射する噴射ノズルを備え、上記噴射ノズルから噴射される高圧水は、噴射圧力が２５０ｋｇ／ｃｍ２以上６００ｋｇ／ｃｍ２未満で、噴射方向の迎え角が１０°以上３５°以下の範囲に設定され、更に、下記（１）式を満足する条件で噴射するように設定される。
【００１１】
【数１】
2020121318.tif 000003
【００１２】
Ｖは、噴射位置の近接化効果を考慮した下記（２）式で表される。
【００１３】
【数２】
2020121318.tif 000004
【００１４】
ここで、Ｐｅ：衝突エネルギー（Ｊ／ｍｍ２）、Ｖ：衝突速度（ｍ／ｓ）、Ｑ：流量（ｍ３／ｓ）、Ｗ：スプレー衝突幅（ｍ）、Ｕ：鋼板通過速度（ｍ／ｓ）、Ｐｏ：噴射圧力（Ｐａ）、ρ：流体密度（ｋｇ／ｍ３）、λ：圧力損失係数、Ｋ：液滴減速定数、Ｈ：ノズル高さ（ｍ）である。
【発明の効果】
【００１５】
本発明の態様によれば、より効果的に熱延鋼板表面の二次スケールを低減することができる。
【図面の簡単な説明】
【００１６】
【図１】本発明に基づく実施形態に係る熱延鋼板の製造設備の例を示す図である。
【図２】本発明に基づく実施形態に係る冷却装置の構成例を示す図である。
【発明を実施するための形態】
【００１７】
次に、本発明の実施形態について図面を参照しつつ説明する。
（構成）
本実施形態の熱延鋼板の製造設備は、例えば、図１に示すような設備を備える。加熱装置（不図示）から出た材料は、粗圧延機（不図示）で粗圧延された後に、熱間仕上圧延機１に搬送されて熱間仕上げ圧延が行われる。図１中、符号１ａは仕上圧延機１の最終スタンドを表す。仕上げ圧延機を出た熱延鋼板３０は、ランナウトテーブル２に沿って搬送され、巻取機用ピンチロール３を介して巻取機４に巻き取られる。
【００１８】
仕上圧延機１の出側には冷却ゾーンＺが設定されている。冷却ゾーンＺと巻取機用ピンチロール３との間には、冷却ゾーンＺ側（上流側）から第２のピンチロール７及びデスケーリング装置の噴射ノズル５が配置されている。符号９は仕上圧延機出側温度計を、符号１０は巻取機前温度計を示す。
第２のピンチロール７は、第２のピンチロール７で熱延鋼板３０を挟持する挟持位置から、巻取機用ピンチロール３で熱延鋼板３０を挟持する挟持位置までの距離Ｌが２０ｍ以内となるように配置されている。上記距離Ｌは、好ましくは１０ｍ以内である。この第２のピンチロール７を設けることで、第２のピンチロール７と巻取機用ピンチロール３との間を走行する熱延鋼板３０部分の走行方向両側が挟持されて、ランナウトテーブル２上を走行する熱延鋼板３０のばたつきが抑制される。
【００１９】
巻取機用ピンチロール３から第２のピンチロール７で熱延鋼板３０を挟持する挟持位置までの距離Ｌの下限値は、第２のピンチロール７と巻取機用ピンチロール３との間にデスケーリング装置の噴射ノズル５が配置でき、且つ噴射ノズル５からの高圧水が、第２のピンチロール７と巻取機用ピンチロール３との間に位置する熱延鋼板３０に向けて噴射可能であれば特に限定はない。
デスケーリング装置の噴射ノズル５は、冷却ゾーンＺよりも下流位置から巻取機４までの間において、走行する熱延鋼板３０に向けて高圧水を噴射する装置である。噴射ノズル５は、熱延鋼板３０の上側及び下側に配置されている。本実施形態の噴射ノズル５は、第２のピンチロール７から巻取機用ピンチロール３の間を走行する熱延鋼板３０部分の表面に向けて高圧水を噴射可能に配置される。
【００２０】
ここで、本実施形態では、巻取機４前にデスケーリング装置を設定して、熱延鋼板３０の薄スケール化を図ることを基本的な考え方とする。これに基づき、噴射ノズル５から噴射される高圧水は、噴射圧力が２５０ｋｇ／ｃｍ２以上６００ｋｇ／ｃｍ２未満に設定されている。また、高圧水の噴射方向、すなわち熱延鋼板３０の走行方向に対する噴射ノズル５の迎え角θが、１０°以上３５°以下の範囲に設定されている。
更に、本実施形態では、噴射ノズル５から噴射される高圧水が、下記（１）式を満足する条件で噴射されるように設定されている。
【００２１】
【数３】
2020121318.tif 000005
【００２２】
なお、熱延鋼板３０が薄い場合には、通板性や巻取温度への影響が大きくなる。この観点から、衝突エネルギーＰｅの上限は、例えば３．０未満である。
Ｖは、噴射位置の近接化効果を考慮した、下記（２）式で表される。
【００２３】
【数４】
2020121318.tif 000006
【００２４】
ここで、Ｐｅ：衝突エネルギー（Ｊ／ｍｍ２）、Ｖ：衝突速度（ｍ／ｓ）、Ｑ：流量（ｍ３／ｓ）、Ｗ：スプレー衝突幅（ｍ）、Ｕ：熱延鋼板通過速度（ｍ／ｓ）、Ｐｏ：噴射圧力（Ｐａ）、ρ：流体密度（ｋｇ／ｍ３）、λ：圧力損失係数、Ｋ：液滴減速定数、Ｈ：ノズル高さ（ｍ）である。なお、ノズルから噴射された高圧水が熱延鋼板表面に衝突する部分の面積の外周輪郭は楕円状になっている。上記のスプレー衝突幅Ｗは、その楕円状の輪郭の長軸で表す。
【００２５】
また上記パラメータ一例は次のような値である。
Ｑ＝２００ｍ３／ｓ、Ｗ＝０．０７ｍ、Ｕ＝１３ｍ／ｓ、Ｐｏ＝３×１０６Ｐａ、ρ＝９９５ｋｇ／ｍ３、λ＝０．７５、Ｋ＝０．４４、Ｈ＝０．１５ｍ
ここで、噴射圧力を２５０ｋｇ／ｃｍ２以上６００ｋｇ／ｃｍ２未満としたのは、噴射圧力が２５０ｋｇ／ｃｍ２未満では、巻取機４前の熱延鋼板３０の速度が速く、（１）式の条件を満たすことができずデスケーリング能力がほとんどなくなるからである。また、噴射圧力が６００ｋｇ／ｃｍ２以上だと、その噴射圧力で熱延鋼板３０がばたつき、鋼板の走行が不安定になるおそれがあるからである。
【００２６】
冷却ゾーンＺには、仕上圧延機１で圧延された熱延鋼板３０を冷却する冷却装置の冷却用ラミナー８が配置されている。冷却装置は、冷却用ラミナー８と冷却用制御部２０とを備える。
冷却用ラミナー８は、ランナウトテーブル２における冷却ゾーンＺを走行する熱延鋼板３０部分に対し冷却水を噴射する装置である。
冷却用制御部２０は、上記の冷却用ラミナー８からの冷却水量を制御する。冷却用制御部２０は、冷却用ラミナー８からの冷却水量を制御することで、仕上圧延機１で熱間圧延された熱延鋼板３０を、目標とする巻取温度まで冷却する冷却制御を行う装置である。
【００２７】
冷却制御は、例えば、仕上圧延機出側温度計９で温度測定したサンプリング点のランナウトテーブル２上での温度推移を計算すると共に、上記のサンプリング点の位置をトラッキングし、この位置と温度の状態量に基づいて、サンプリング周期毎にサンプリング点の巻取温度を予測し、この予測値と巻取機前温度計１０による測定値（巻取機前温度実績）に基づいて、冷却用ラミナー８の各ノズルのバルブの開閉（冷却水量）を制御する。
ただし、本実施形態では、冷却装置による冷却制御の後に、デスケーリング装置の噴射ノズル５から高圧水を熱延鋼板３０に噴射するため、熱延鋼板３０が過冷却するおそれがある。このため、本実施形態では、デスケーリング装置の噴射ノズル５から高圧水の噴射による熱延鋼板３０からの抜熱量（温度降下分）を予測演算し、その予測演算した温度降下分だけ、冷却装置の目標とする巻取温度を高めに補正する。これによって、デスケーリング装置通過後の熱延鋼板３０の巻取温度を目標とする巻取温度に近づける。
【００２８】
例えば、冷却用制御部２０は、図２に示すように、デスケーリング温度降下分計算部２０Ａと、温度降下計算部２０Ｂと、温度降下再計算部２０Ｃと、冷却水量制御部２０Ｄとを備える。
デスケーリング温度降下分計算部２０Ａは、噴射ノズル５から噴射する高圧水の水量や水温などに基づき、デスケーリングによる鋼板の温度降下分を予測演算する。冷却ゾーンＺと第２のピンチロール７との間に第３の温度計を設置して、第３の温度計による測定値と巻取機前温度計１０による測定値との温度差に基づき、デスケーリングによる温度降下分を予測演算しても良い。
【００２９】
温度降下計算部２０Ｂは、上位の計算機２１から目標巻取温度を取得し、仕上圧延機出側温度計９が測定した冷却前温度を取得し、デスケーリング温度降下分計算部２０Ａから温度降下分を取得する。温度降下計算部２０Ｂは、目標巻取温度と冷却前温度とデスケーリング温度降下分計算部２０Ａからのデスケ−リング温度降下分から、ラミナー冷却での必要温度降下量を計算する。例えば、目標巻取温度と冷却前温度から必要温度降下量を求めると共に、その求めた必要温度降下量を、デスケ−リング温度降下分に応じた量だけ小さく補正する。
温度降下再計算部２０Ｃでは、巻取機出側温度計の測定値による巻取機前温度実績に基づき、温度降下計算部２０Ｂが求めた必要温度降下量を、フィードバック制御で補正する。
【００３０】
冷却水量演算部では、温度降下再計算部２０Ｃで補正後の必要温度降下量に基づき、冷却用ラミナー８の各ノズルのバルブの開閉（冷却水量）をフィードフォワード制御する。
ここで、上記実施形態では、第２のピンチロール７を設けた例を説明しているが、この第２のピンチロール７を有していなくても良い。この場合、デスケーリング装置の噴射ノズル５を、冷却ゾーンＺが終わった直後の位置など、冷却ゾーンＺよりも下流位置であって巻取機４までの間の任意の位置に配置すれば良い。
また、本実施形態では、巻取機用ピンチロール３の直前にデスケーリング装置の噴射ノズル５を配置した例であるが、巻取機用ピンチロール３の直後にデスケーリング装置の噴射ノズル５を配置してもよい。
【００３１】
（動作その他）
本実施形態では、不図示の加熱装置で加熱されたスラブが不図示の粗圧延機で粗圧延された後に仕上圧延機１で熱間仕上圧延される。熱間仕上圧延された熱延鋼板３０は、ランナウトテーブル２上の冷却ゾーンＺを走行中に、冷却用ラミナー８からの冷却水によって温度降下した後、デスケーリング装置で熱延鋼板３０表面のデスケーリングが行われて、熱延鋼板３０表面のスケールが低減する。その後、熱延鋼板３０は巻取機４に巻き取られてコイルとなる。
【００３２】
このとき、本実施形態では、次のような構成を採用する。
（１）デスケーリング装置は、冷却ゾーンＺよりも下流位置から巻取機４までの間において熱延鋼板３０に向けて高圧水を噴射する噴射ノズル５を備える。噴射ノズル５から噴射される高圧水は、噴射圧力が２５０ｋｇ／ｃｍ２以上６００ｋｇ／ｃｍ２未満で、噴射方向の迎え角θが１０°以上３５°以下の範囲に設定され、更に、上記（１）式のエネルギー式を満足する条件で噴射する構成を採用する。
この構成によれば、巻取機４に近い位置でデスケーリングすることで、確実にデスケーリングを行うことが可能となる。更に、噴射ノズル５から噴射する高圧水の条件を上記のように設定することで、より確実に安定してデスケーリングを行うことができて、例えば厚み２μｍ以下の薄スケールの熱延鋼板３０を製造可能となる（後述の実施例を参照）。
【００３３】
ここで、スケールの成長は、鉄鋼の場合、一般的に、放物線則に従うことが知られており、スケール厚をδ、時間をｔとすると、下記（３）式のようになる。
δ２  ＝Ｋ×ｔ    ・・・（３）
Ｋは反応速度常数であり、下記（４）式で表される。
Ｋ  ＝Ａ・ｅｘｐ（−Ｑ／（Ｒ×Ｔ））  ・・・（４）
ここで、
Ａ：定数、Ｑ：活性化エネルギー、Ｒ：気体定数、Ｔ：絶対温度
である。
すなわち、仕上圧延機１後から巻取機４までの間でスケールは成長を続けるが、本実施形態では、巻取機４直前でデスケーリングを行うことにより、２μｍ以下の薄スケールの熱延鋼板３０の製造がより確実に可能となる。
【００３４】
（２）本実施形態では、冷却ゾーンＺよりも下流であって巻取機用ピンチロール３よりも上流側に、走行される熱延鋼板３０を板厚方向から挟み込む第２のピンチロール７を有し、噴射ノズル５は、第２のピンチロール７から巻取機用ピンチロール３の間に位置する熱延鋼板３０に向けて高圧水を噴射可能に配置される。
この構成によれば、熱延鋼板３０のばたつきを抑えた状態で、熱延鋼板３０表面に高圧水を衝突させることが可能となり、より安定して且つより確実にデスケーリングを行うことが出来る。
また、巻取機４の直近でデスケーリングを行っても、高圧水の衝突による熱延鋼板３０のばたつきが抑えられて、巻取機４の直近でのデスケーリングによるコイル不良を防止することが可能となる。
【００３５】
（３）本実施形態では、第２のピンチロール７で熱延鋼板３０を挟持する挟持位置から、巻取機用ピンチロール３で熱延鋼板３０を挟持する挟持位置までの距離が２０ｍ以内である。
この構成によれば、確実に熱延鋼板３０のばたつきを抑えることができる。
【００３６】
（４）本実施形態では、熱延鋼板３０の製造設備は、熱間圧延された熱延鋼板３０を、冷却ゾーンＺを走行中に目的温度まで冷却する冷却装置を備え、デスケーリング装置のデスケーリングによる温度降下分を推定し、冷却装置での温度降下分を、推定した温度降下分だけ高くする。
この構成によれば、冷却装置に下流側でデスケーリングを行っても、熱延鋼板３０の巻取温度を目標とする巻取温度に近づけることができる。
【実施例】
【００３７】
次に、本実施形態に基づく実施例について説明する。
上述した本発明の実施形態である図１の構成の設備を用いて、薄スケールの熱延鋼板３０を製造した。
本実施例における、熱延鋼板３０の巻取温度、デスケーリング条件、デスケーリング効果の結果を表１に示す。なお、表１では、噴射圧力の単位を［ＭＰａ］で記載している。
デスケーリング効果は、スケール厚が２μｍ以下を「○」とし、９μｍ以上を「×」と、２μｍより厚く９μｍ未満を「△」とした。
【００３８】
【表１】
2020121318.tif 000007
【００３９】
表１中、Ｎｏ．１〜３は巻取機４前のデスケーリングを実施しなかった場合の従来例を表している。Ｎｏ．４〜１０は本発明に基づく実施例である。また、Ｎｏ．１１〜１５は、巻取機４直前でデスケーリングを行うが、デスケーリング条件が本発明外の場合の比較例である。
表１から分かるように、従来例であるＮｏ．１〜３では、１５〜２１μｍのスケール厚であったのに対し、本発明の実施例Ｎｏ．４〜１０では、スケール厚が全長に亘って２μｍ以下の均一な薄スケールの熱延鋼板３０が得られた。
【００４０】
比較例Ｎｏ．１１では、噴射圧力を１５ＭＰａまで下げたことによる衝突エネルギーの不足によりデスケーリング能力が不足となりスケール厚が１０μｍとなり、薄スケールの熱延鋼板３０を得られることはできなかった。
また、比較例Ｎｏ．１２、１３は、迎え角θを０°とした場合であるが、衝突エネルギーを十分に満たしているにもかかわらず、スケール厚を２μｍ以下とすることができなかった。この理由としては、迎え角θを本発明の範囲に設定しなかったため、噴射後の滞留水が液滴の衝突を阻害し、十分な衝突エネルギーをスケールに与えることができなかったためと考えられる。その上、比較例Ｎｏ．１２、１３は、板全長のスケール厚が均一ではなく、スケール剥離の斑模様となっており好ましくない外観であった。
【００４１】
比較例Ｎｏ．１４、１５では、迎え角θを４０°、４５°と大きくとった場合を示している。薄スケール化に一定の効果が認められたものの、スケール厚を２μｍ以下に出来ていなかった。その上、迎え角θを大きくすることで、θ＝０°と同等の衝突エネルギーを得るためには噴射口をより鋼板に近接化する必要もある。
以上から、（１）式を簡易に満足するためには、迎え角θは１０°以上３５°以下とすることが望ましいことが分かる。
【００４２】
以上のように、本発明によれば、巻取り温度によらずデスケーリングの効果を十分に発揮できるようになり、最も薄スケールの熱延鋼板３０の製造に適した巻取り機直前でデスケーリングをするようにしたため、仕上出側温度、板厚によらず二次スケールが２μｍ以下の薄スケールの熱延鋼板３０の製造が出来るようになった。
【符号の説明】
【００４３】
１     仕上圧延機
２     ランナウトテーブル
３     巻取機用ピンチロール
４     巻取機
５     噴射ノズル
７     第２のピンチロール
８     冷却用ラミナー
９     仕上圧延機出側温度計
１０   巻取機前温度計
２０   冷却用制御部
２０Ａ デスケーリング温度降下分計算部
２０Ｂ 温度降下計算部
２０Ｃ 温度降下再計算部
２０Ｄ 冷却水量制御部
３０   熱延鋼板
【図１】
2020121318.tif 000012
【図２】
2020121318.tif 000013